(57)【要約】【課題】この発明は、ドリップや水分を吸収しても吸水紙層が剥がれたりすることがなく、また吸水した水分が逆流して吸水シートからしみ出ることがなく、かつ内容物が乾燥して品質低下することのない吸水シートに関する。【解決手段】原紙に、パルプ繊維を主体とした吸水紙層を熱可塑性樹脂層を介してサンドイッチラミネートし、前記吸水紙層の上に合成樹脂からなる非透水層を設け、該非透水層に多数の切目を穿ってなる吸水シートにおいて、前記吸水紙層が、湿潤紙力増強剤を添加して抄造されたものであり、前記切目が、非透水層の表面側から非透水層を貫通し、かつ熱可塑性樹脂に達しない深さに設定された断続的なミシン目状に形成されていることを特徴とする。【選択図】    図１
2004330526.tif 000002
【特許請求の範囲】
【請求項１】
原紙に、パルプ繊維を主体とした吸水紙層を熱可塑性樹脂層を介してサンドイッチラミネートし、前記吸水紙層の上に合成樹脂からなる非透水層を設け、該非透水層に多数の切目を穿ってなる吸水シートにおいて、
前記吸水紙層が、湿潤紙力増強剤を添加して抄造されたものであり、
前記切目が、非透水層の表面側から非透水層を貫通し、かつ熱可塑性樹脂に達しない深さに設定された断続的なミシン目状に形成されていることを特徴とする吸水シート。
【請求項２】
切目の深さが、吸水紙層の中途位置まで延びていることを特徴とする請求項１に記載の吸水シート。
【請求項３】
切目がミシン刃を用いて形成されており、該ミシン刃の凸部分の長さＡと凹部分の長さＢの比Ａ／Ｂを０．１〜９．０としたことを特徴とする請求項１に記載の吸水シート。
【請求項４】
請求項１または２に記載の吸水シートを成型してなる紙トレー。
【請求項５】
請求項１または２に記載の吸水シートを成型してなる紙容器。
【発明の詳細な説明】
【０００１】
【発明の属する技術分野】
本発明は食料品等を包装する際に容器包装中の中敷や真空包装の台紙に用いられる吸水シートおよび吸水シートを成型してなる紙トレー並びに紙容器に関する。
【０００２】
【従来の技術】
従来より食肉や魚類、野菜類などの生鮮食品やそれを冷凍したもの、シュウマイや餃子などの惣菜類を冷凍したものなどの食品包装においては包装体中の食品類からドリップや水分のしみ出しがあり、これによる品質低下を抑えるために包装体中にドリップや水分を吸収するシート状の吸水体が中敷や台紙として敷設されていることが多い。この吸水体として用いられている吸水中敷や台紙の構成としては、親水性で保水能力の高い紙パルプや高分子吸水剤を塗工したシートを吸水材とし、水分を透過する孔を設けたフィルムを貼合し、反対面に非透水性のフィルムを貼合するものが提案されている（例えば特開平７−２５７６５７号公報など）。
また、上記の構成をさらにベースとなる紙に積層してプレス成型を行いトレー自体が吸水機能を有する構成も提案されている（例えば特開２００１−３０１１０７号公報）。
しかしながら、高分子吸水剤を吸水材として用いた場合は高分子吸水剤は粉状または小さな顆粒状であり吸水すると膨潤するが基材から脱離してしまい、軟化しているため表面に開けられた孔から外へ湧出してしまうことがあるという問題があった。
一方、吸水紙を吸水材として用いる場合は吸水紙層の湿潤時の強度に問題点があった。すなわち、吸水紙層の湿潤強度が弱いためドリップや水分を吸収した際に吸水紙層が膨潤して強度低下を起こし、吸水層内で剥離が発生する場合があった。大幅な吸水層の強度低下が発生すると、特に冷凍食品包装の場合などに見られるが、解凍して食品を取り出そうとした際に吸水シートと食品が接触した部分で食品に吸水シートの表面が貼りついて剥がれてしまうことがあった。また、全面で吸水層の剥離が発生すると吸水シートとしての役をはたせなくなるという問題があった。
また、上記した両者に共通した問題として、吸水性能が強いため内容物の穿孔部に接した部分で内容物から積極的に水分を奪い、部分的に乾燥状態となり、かえって品質を低下させてしまう場合もあった。さらには吸水材層に吸収された水分量が一定量を越えると穿孔部分から逆流して滲み出てきてしまう場合があるという欠点があった。
【０００３】
【特許文献１】
特許第３１６０１８８号公報（特許公報２頁右欄１２〜２７行目）２層からなり、切目が段差状に形成された構造。
【０００４】
【発明が解決しようとする課題】
本発明者らは、鋭意検討を重ねた結果、吸水紙として湿潤紙力増強剤を添加して抄造されたものを用い、穿孔は非透水層表面側から非透水層を貫通しかつ熱可塑性樹脂に達しないハーフカットのミシン目状の切目とすることにより前記欠点を解消し、本発明を完成するに至った。
即ち、本発明が解決しようとする課題は、食料品等を包装する際に中敷や台紙、または包装体本体として用いられる吸水シートにおいて、ドリップや水分を吸収しても吸水紙層が剥がれたりすることがなく、また吸水した水分が逆流して吸水シートからしみ出ることが防止され、かつ内容物が切目に接しても乾燥状態となり品質低下することのない吸水シートを提供することにある。
また、本発明では、前記吸水シートを成型してなる紙トレー並びに紙容器を提供することにある。
【０００５】
【課題を解決するための手段】
上記課題を解決するために、請求項１の吸水シートの発明では、
原紙に、パルプ繊維を主体とした吸水紙層を熱可塑性樹脂層を介してサンドイッチラミネートし、前記吸水紙層の上に合成樹脂からなる非透水層を設け、該非透水層に多数の切目を穿ってなる吸水シートにおいて、
前記吸水紙層が、湿潤紙力増強剤を添加して抄造されたものであり、
前記切目が、非透水層の表面側から非透水層を貫通し、かつ熱可塑性樹脂に達しない深さに設定された断続的なミシン目状に形成されている、という技術的手段を講じている。
また、請求項２の発明では、前記切目の深さが、吸水紙層の中途位置まで延びている、という技術的手段を講じている。
更に、請求項３の発明では、前記切目がミシン刃を用いて形成されており、該ミシン刃の凸部分の長さＡと凹部分の長さＢの比Ａ／Ｂを０．１〜９．０とした、という技術的手段を講じている。
請求項４の発明では、前記吸水シートを成型して紙トレーとする、という技術的手段を講じている。
更に、請求項５の発明では、同様に前記吸水シートを成型して紙容器とする、という技術的手段を講じている。
【０００６】
【発明の実施の形態】
以下に、本発明の吸水シート１０の好適な実施の形態について、図面を参照しながら説明する。
まず、本発明において原紙１としてはパルプ繊維すなわち天然繊維、合成繊維またはこれらの混合物を抄造して得られるものであればよく、特に制限はない。
抄造に用いられる天然繊維としては、針葉樹パルプや広葉樹パルプ、グランドパルプ、サーマル−メカニカルパルプなどの木材繊維、綿糸、サトウキビ、竹、麻などをパルプ化した植物繊維、あるいは羊毛や絹糸などの動物性繊維等が上げられる。
【０００７】
また、前記合成繊維としては、ポリエチレン、ポリプロピレン、ポリエステル、ポリアミド、または酢酸セルロースなどを繊維化した合成パルプなどがあげられる。
これら繊維から得られた原紙の中では、機械的性質、熱的性質等の点から木材繊維又は植物繊維を３０重量％以上、さらに好ましくは５０重量％以上含むものが好ましい。
【０００８】
また、段ボールや雑誌、新聞、ミルクカートンなどの故紙を使用していても良いが、食品包装に用いる場合はその包装形態にもよるがパルプ繊維のみであることが望ましい。
また、原紙１は、必要に応じてサイズ剤、定着剤、紙力増強剤、湿潤紙力増強剤、染料、填料などが含有されていても良い。さらにはクレーコートや印刷などが施されていてもよい。
【０００９】
上記原紙１の坪量は用途や包装形態、容量によって任意に選定すればよいが、６０〜６００ｇ／ｍ２  のものが好適に使用できる。例えば吸水シートをそのまま中敷として用いる場合は６０〜４００ｇ／ｍ２  、絞り成型などでトレー形態とする場合は１００〜５００ｇ／ｍ２  、そのまま真空パックの吸水台紙として用いる場合やカップ型や紙箱などの容器に用いる場合は１５０〜６００ｇ／ｍ２  程度の坪量のものが好適に使用できる。
【００１０】
吸水シートをそのまま吸水中敷として用いる場合は、上記原紙の抄造時においてサイズ剤無添加または低添加として裏回りしたドリップや水分を吸水する吸水紙の吸水補助機能を持たせることもできる。
逆にサイズ剤高添加として耐水性を持たせてもよく、この場合は吸水紙を積層するのとは反対面にポリエチレンなどをラミネートしたり溌水剤を塗工してもよい。カップ型や紙箱などの場合は耐水性を有するものであることが好ましい。
【００１１】
次に、吸水紙層３を構成する吸水紙は、パルプ繊維を主体として１層または多層で抄造されたものであり、前述した原紙１と同様のパルプ繊維を単独または混合して用いることができるが、紙層強度や吸水紙としての保水性、内容物が食品である場合の衛生性の点から天然繊維を７０重量％以上用いたものであることが望ましい。
さらに、この天然繊維中でも針葉樹パルプや広葉樹パルプを主体にすると、吸水紙の紙層強度をより高めることができる。この場合、針葉樹パルプと広葉樹パルプを混合して用いてもよい。
【００１２】
前記吸水紙を抄造するにあたっては、パルプ繊維の濾水度（叩解度）はカナディアンスタンダードフリーネスで４００〜５５０ｍｌとするのが良く、４５０〜５００ｍｌとするとより好適である。カナディアンスタンダードフリーネスが４００ｍｌ未満では紙層強度は強いが吸水性が不足することがある。５５０ｍｌを越えると吸水性は良いものの紙層強度が不足することがある。
【００１３】
また、この吸水紙を抄造するにあたっては、湿潤紙力増強剤を添加する必要がある。
湿潤紙力増強剤を添加することにより湿潤時でも乾燥時の紙力の１５〜４０％程度を保持できるようになる。
湿潤紙力増強剤を添加しないと、ドリップや水分を吸収した際に吸水紙層が膨潤して大幅な強度低下を起こし、吸水紙層３で剥離が発生する場合がある。
【００１４】
湿潤紙力増強剤としては、エポキシ化ポリアミド樹脂、ポリアクリルアマイド、メチロール化ポリアクリルアマイド、尿素−ホルムアルデヒド樹脂、メラミン−ホルムアルデヒド樹脂、ポリエチレンイミンなどがあげられ、これらを単独で用いても、あるいは複数を組み合わせて用いてもよい。
これらの中では、エポキシ化ポリアミド樹脂であるポリアミドアミン・エピクロルヒドリンがより好適に使用できる。
【００１５】
湿潤紙力増強剤の添加率は対パルプ固形分で０．０５〜２．０％とするのが望ましく、より好ましくは０．１〜１．０％とするのがよい。
添加率が０．０５％未満では湿潤紙力強度が不足しドリップや水分を吸収した際に吸水紙層が膨潤して大幅な強度低下をまねく恐れがある。
添加率が２．０％より多いとパルプ繊維と未反応のものが凝集を起こし汚れの原因となる場合があると共に、２．０％以上添加しても湿潤紙力はそれ以上向上しない。
【００１６】
また、上記吸水紙の抄造時にはサイズ剤などの防水効果のある薬品は使用しないことが望ましい。
サイズ剤が添加されていると吸水速度が低下するとともに吸水量も低下することになる。
さらに吸水紙にはエンボス加工やクレープ加工を施し吸水量を向上させることもできる。
【００１７】
吸水紙の坪量としては２０〜３００ｇ／ｍ２  のものが好適に使用できる。より好適には５０〜２００ｇ／ｍ２  とするのが好ましい。
坪量が２０ｇ／ｍ２  未満の場合は良好な吸水性能が得られにくい。
３００ｇ／ｍ２  を越えると厚みが厚くなりすぎてしまい取り扱いにくくなる。
【００１８】
前記原紙１と吸水紙層３は、熱可塑性樹脂層２を介して押し出しラミネートによるサンドイッチラミネート法により積層され、原紙１、熱可塑性樹脂２、吸水紙層３とが積層される。
【００１９】
上記熱可塑性樹脂層２を構成する熱可塑性樹脂としては、押し出しラミネート適性があり原紙と吸水紙双方に接着可能なものであれば特に制限はないが、この熱可塑性樹脂層２は吸水紙層３が吸収した水分が反対側の原紙１に抜けて原紙１の強度低下を起こすのを防止する機能を有したものでもあり、耐水性と非透水性を有するものであるのが望ましい。
【００２０】
これらの点から熱可塑性樹脂層２として好ましいものは、例えば低密度ポリエチレン、高密度ポリエチレン、直鎖状低密度ポリエチレン、エチレン−酢酸ビニル共重合体、エチレン−アクリル酸共重合体、エチレン−メタアクリル酸共重合体などがその例として挙げられる。
【００２１】
該熱可塑性樹脂層２の厚みは、７〜６０μとするのが好ましい。
より好ましくは１０〜５０μである。
厚みが７μ未満の場合は、押し出しラミネートされる際に膜切れを起こすことがあると共に、穿孔加工がサンドイッチラミネートより後加工となる場合には穿孔工程で孔があき易くなってしまう。
６０μを越える場合は、押し出し装置の負荷の増大や膜厚の均一性の問題から生産速度が遅くなってしまう場合があり、原材料費が高くなるのと合わせて採算性が悪くなる。
【００２２】
前記した吸水紙層３の上、すなわち熱可塑性樹脂層２と反対側の面には合成樹脂からなる非透水層４を設けて、吸水シート１０となる積層紙が製造される。
非透水層４が無いと、内容物が直接に吸水紙層３に触れるため吸水紙層３と内容物が貼り付いてしまう虞れがある。
また、吸水紙層３が内容物から積極的に水分を奪い内容物の鮮度を低下させてしまうことがある。
【００２３】
該非透水層４は、穿孔した部分のみで内容物から滲み出たドリップや水分を透過させその他の部分は透水しないようにしたものであり、耐水性と非透水性を有した合成樹脂からなるものが用いられる。
また、この非透水層４は、内容物と直接的に接するものであり、内容物が食品である場合は衛生性や臭気成分の食品への移行に配慮したものであるのが望ましい。
更には、特に、食品を冷凍する場合などには内容物が貼り付きにくいものであるのが望ましい。
【００２４】
これらの点から使用する合成樹脂として好ましいものとしては、例えば低密度ポリエチレン、高密度ポリエチレン、直鎖状低密度ポリエチレン、ポリプロピレン、ポリエステル、ポリアミド、エチレン−酢酸ビニル共重合体、エチレン−アクリル酸共重合体、エチレン−メタアクリル酸共重合体などがその例としてあげられる。
【００２５】
これらの合成樹脂は非透水層４として、押し出しラミネートにより吸水紙層３の上に積層することができるほか、フィルム化したものをドライラミネート、ウエットラミネート、サンドイッチラミネート法などにより接着させることも可能である。
この場合、フィルムは延伸したものであっても未延伸のものであってもよい。
【００２６】
ドライラミネートおよびウエットラミネート法の場合は、それぞれに適した接着剤を用いて貼合すればよく、サンドイッチラミネート法を用いる場合は前述した非透水層４となる合成樹脂と同様の樹脂の中から適宜選定して用いればよい。
これらフィルム化した合成樹脂からなる非透水層４を積層する場合、透明なフィルムの裏面すなわち内容物と接触しない面に印刷を施して食品包装用途に適していながら意匠性に優れたものとすることもできる。
【００２７】
また、アルミニウム箔やアルミ蒸着フィルム、他の複合フィルムなどを非透水層４となる前述した合成樹脂でサンドイッチラミネートすることもできる。
この非透水層４を構成する合成樹脂およびそれをフィルム化したものを貼合する接着剤、サンドイッチラミネート樹脂には必要に応じて酸化チタンなどの無機フィラーやカーボンブラック、着色剤などを添加して用いることもできる。
これにより、吸水紙層３の上方となる非透水層４が不透明になるため、吸水紙層３に滲み込んだドリップなどが外観上見えにくくなるという効果を持たせることができる。
【００２８】
また、非透水層４が、合成樹脂を押し出しラミネート法で積層して形成される場合や、未延伸フィルムとして貼合される場合は、吸水シート１０から紙容器として成型される工程においてヒートシールが可能となるため様々な形状の紙容器を作ることができる。
その際には、原紙１の反対面（図１中で下面）にも非透水層４と同様の合成樹脂からなるヒートシール層を設けるとより好ましい。
【００２９】
一方、非透水層４の合成樹脂が延伸されたフィルムとして貼合されている場合は、ヒートシールは困難となるが糊貼りにより紙容器を成型することが可能である。
また、非透水層４の合成樹脂の耐熱性が上がるため、絞り成型により製造される紙トレーに適しており、電子レンジ対応も可能となる。
【００３０】
この非透水層４の合成樹脂の厚みは７〜６０μｍとするのが好ましい。
より好ましくは９〜５０μｍである。
厚みが７μｍ未満であると、押し出しラミネートで積層される場合には膜切れを起こす虞れがあると共に、フィルム化して貼合しても穿孔加工時に非透水層４の合成樹脂が破れ易くなってしまう。
６０μｍを越えるときは、押し出しラミネートで積層される際の押し出し装置の負荷の増大や、膜厚の均一性の問題から生産速度が遅くなってしまう場合があり、フィルム化して貼合したとしても原材料費が高くなるのと併せて採算性が悪くなる。
【００３１】
このようにして得られた吸水シート１０となる積層紙には、非透水層４の表面側から非透水層４を貫通し、かつ熱可塑性樹脂層２に達しない深さの短い切目５が、ミシン目状に断続的に多数形成されて、吸水シート１０が完成する。
このミシン目状の切目５は、本実施例では、非透水層４を貫通し、吸水紙層３の中途位置まで延びており、熱可塑性樹脂層２には達しない深さに設定されている。
これにより切目５から吸水紙層３に浸透したドリップや水分は、熱可塑性樹脂層２に阻まれて原紙１に滲み込む虞れはない。
【００３２】
本実施例では小さい切目５を断続的に多数形成するために、ミシン刃を用いている。このミシン刃により、吸水シート１０をハーフカットに穿孔加工する。
これによりミシン刃の凸部分（刃先部分）に、ハーフカット時の圧力が集中する。
そこで、吸水シート１０に切り込まれた前記切目５は、図２で示すように、非透水層４と吸水紙層３とは、前記切目５のカット部分５’の内側を向いて若干潰され、凹んだ形状となる。
【００３３】
このため合成樹脂の非透水層４の外側にあったドリップや水分は、カット部分５’に流れ込み、吸水紙層３に浸透していくが、一度吸水したドリップや水分が逆流して吸水シート１０からしみ出ることが防止できる。
更には、前記切目５を介して吸水紙層３が直接に内容物と接することは無いので、前記切目５部分の吸水紙層３が内容物から積極的に水分を奪い、内容物の鮮度を低下させてしまう虞れがない。
【００３４】
上記したハーフカットの断続的な切目５をミシン目状に形成するにあたっては、切目５のカット部５’の深さや長さ、および間隔、一定面積中における切目５の数は、吸水シート１０の使用用途や吸水速度などの要求性能によって適宜設定すればよい。
また、上記切目５の穿孔加工には、罫線加工に用いられるような公知のミシン刃６を用いることができる。
【００３５】
ミシン刃６の形状としては、例えば図３に示すような連続する凹凸部６ａ、６ｂを有するものであり、凸部（刃先部分）６ａで非透水層４を貫通し、吸水紙層３の中途位置まで延びて熱可塑性樹脂層２には達しない深さに穿孔する。
このミシン刃６の凸部６ａの長さＡは、０．３ｍｍ〜４．０ｍｍとするのが好ましく、０．５ｍｍ〜２．０ｍｍとするとより好適である。
これは、凸部６ａの長さが０．３ｍｍ未満では切目５の開口の長さが短くなりすぎて十分な吸水性能が得られない場合がある。４．０ｍｍよりも長くなると切目５のカット部５’がめくれて出てしまうことがある。
【００３６】
一方、ミシン刃６の凹部６ｂの長さＢは、０．３ｍｍ〜１０．０ｍｍとするのが好ましく、０．５ｍｍ〜５．０ｍｍとするとより好適である。
凹部６ｂの長さが０．３ｍｍ未満では切目５と切目５の間隔が小さくなりすぎて間の部分が切れて隣接する切目５、５同士が繋がってしまうことがある。１０．０ｍｍよりも長くなると一定面積中の切目５の数を多くすることができず、十分な吸水性能が得られない場合がある。
【００３７】
更に、凸部６ａの長さＡと凹部６ｂの長さＢの比、Ａ／Ｂは０．１〜９．０の範囲、より好ましくは０．２〜５．０の範囲とすることが望ましい。
Ａ／Ｂが９．０より大きいと、切目加工の際にミシン刃６の凸部６ａにハーフカット時の圧力が集中しにくくなるため、前述したハーフカット部分の形状（図２参照）を形成しにくくなることがある。
【００３８】
Ａ／Ｂが０．１より小さいと、積層紙を製造後に切目を穿つ工程順をとった場合に、穿孔時の圧力が凸部６ａの刃先に集中しすぎてしまい、吸水紙層３の下の熱可塑性樹脂層２にまでカット部５’の先端が達してしまう場合がある。
なお、このミシン刃６は、０．５ｍｍ〜１ｍｍ程度の厚みを有する片刃を用いているが、特に限定されない。ミシン刃６の厚みや刃角は、切目の上端に段差状の開口部を形成せず、図２に示したような左右ほぼ対称に内側を向いて若干潰され、凹んだ形状となるようなものを用いればよい。
上記のようにして切目を穿つミシン目状の切目５を、非透水層４表面側から多数設けて吸水シート１０が製造される。
【００３９】
ミシン目状の切目５の形態としては特に限定されるものではないが、図４（ａ）のように紙目に対して平行に入れたり、図４（ｂ）のように紙目に直交して入れたり、図４（ｃ）のように斜めに入れたり、その他任意の形態をとることができる。
吸水シート１０の製造後に、さらに絞り成型や製函加工を行い、トレーや紙容器を製造する場合は紙目に平行に設けた方が好ましい。
【００４０】
魚類の急速冷凍用などの高吸水速度を要求される用途では、クロスしてミシン目を入れることで単位面積あたりの切目５の数を増やすこともできる（図４（ｄ）（ｅ）参照）。
これらの他にも必要に応じて切目を放射状に入れたり（図４（ｆ）参照）、同心円状に入れたり（図４（ｇ）参照）するなど様々な形態をとることができ、また罫線加工と同時に、吸水シート１０の必要部分のみにミシン目状の切目５を設けたりすることもできる。
【００４１】
このミシン目状の切目５の間隔Ｃについては、使用用途や内容物の形状、吸水速度などの要求性能によって適宜設定すればよいが、２ｍｍ〜２０ｍｍの範囲とするのが好ましい。より好適には３ｍｍ〜１０ｍｍの範囲である。
間隔Ｃを２ｍｍ未満とすると非透水層４の表面に切目５が密集過多となるため非透水層４が破れてしまうことがある。２０ｍｍより長いと内容物からしみ出たドリップや水分が前記切目５に流れ込みにくくなり切目５と切目５の間の表面に留まってしまう場合がある。
【００４２】
上記断続的なミシン目状の切目５の加工方法としては種々の方法を用いることができる。
まず第一には前述した切目５が形成される前の吸水シート１０である積層紙を作成する。
そして、この積層紙を打ち抜いて所定の大きさ、形状のシート（ブランク）にする際に、前記打ち抜きと同時にミシン目状の切目５を形成する方法である。
【００４３】
この場合は前記打ち抜き工程で用いる抜型に、カット刃（図示せず）と共にハーフカット用のミシン刃６を設けて、打ち抜きと同時にミシン目状の切目５を形成することができる。
この際、カット刃とミシン刃６には刃高に差を設けて、その刃高差をミシン刃６が非透水層４を貫通し吸水紙層３の中途位置まで延びて熱可塑性樹脂層２には到達しないように設定すればよい。
この方法によると、吸水シート１０の打ち抜き加工と穿孔加工が一工程でできるので効率的な生産が可能となる。
【００４４】
第二の方法としては、吸水シート１０用の積層紙を作成し、これを所定の大きさ、形状のシート（ブランク）に断裁または打ち抜いた後に、ミシン刃６を使用して前記ミシン目状の切目５を形成する方法がある。
【００４５】
第三の方法としては、吸水シート１０用の積層紙を作成し、これにミシン刃６を使用して前記ミシン目状の切目５を付設して吸水シート１０を形成したのち、所定の大きさ、形状のシート（ブランク）に断裁または打ち抜く方法がある。
この場合はミシン目状の切目５を形成するのに、積層紙を巻き取りのままでスパイクロールのような刃部を用いて連続加工することも可能であり、この場合は高速加工が可能となる。
【００４６】
第四の方法としては、吸水紙層３に非透水層４を積層し、これを巻き取り（ロール）のままでスパイクロールのような刃部で連続加工して前述のようなハーフカットのミシン目状の切目５を形成し、その後に熱可塑性樹脂層２を用いて原紙１と積層する方法である。
この方法の場合、ミシン目状の切目５は前述のように吸水紙層３の中途位置まで延びているが、更に、切目５が吸水紙層３を貫通するように形成してもよい。後者の場合は、切目５の深さについての正確な調整が不要となるので、生産効率が高くなる。
【００４７】
以上のようにして製造された吸水シート１０は、所定の大きさ、形状に断裁又は打ち抜かれて、そのまま吸水用の中敷や真空パックの吸水台紙などとして用いることができる。
また、プレス成型して紙トレーなどとしても使用可能である。
更には、必要に応じて罫線を設けてヒートシールや糊貼り加工を行って製函し、カップ型容器や紙箱、組み立て式の角トレーなどといった紙容器として使用することもできる。
【００４８】
紙トレーや紙容器として用いる場合は、ハーフカットのミシン目状の切目５を必要な位置のみに設けることも可能であり、紙容器である場合は、図５に例示したようにそれらの底面２１、３１のみに設けることもできる。また、カップ型容器の場合には底部材のみに使用することもできる。
また、これら吸水シート１０および紙トレー並びに紙容器２０の用途としては、吸水シート１０の形態では、例えば食肉等を収容するトレーなどの中敷、魚の切り身等を真空パックするときの台紙、使い捨てまな板、野菜の水切りなどがあげられる。
【００４９】
次に、絞り成型された紙トレー４０の形態（図６参照）では、例えば食肉や魚の切り身、野菜、惣菜などといった生鮮食品や冷凍食品を収容する紙トレー、医療用膿盆、魚卵用包装材料などがあげられる。
また、紙容器２０、３０の形態では、例えば生鮮食品や冷凍食品を収容する角トレーやカップ型容器、ピザやその他のテイクアウト食品用紙箱などがあげられる。
【００５０】
【実施例】
以下に、実施例により本発明を具体的に説明するが、本発明はこれらの実施例に限定されるものではない。
まず、以下に記す実施例、比較例を実施するにあたり、これに使用する吸水紙１〜３を抄造した。吸水紙１および２が本発明の吸水シート１０に用いる吸水紙であり、吸水紙３が比較例に用いるものである。
【００５１】
＜吸水紙１＞
針葉樹パルプ：広葉樹パルプの比を５０：５０とし、カナディアンスタンダードフリーネスを４５０ｍｌとして、短網２層抄紙機にて坪量１００ｇ／ｍ２  の吸水紙を抄造した。この際、サイズ剤は添加せず、ポリアミドアミン・エピクロルヒドリンからなる湿潤紙力増強剤を対パルプ固形分で０．３％添加した。
＜吸水紙２＞
吸水紙１と同様にして吸水紙を抄造しながらクレープ加工を施した。
＜吸水紙３＞
湿潤紙力増強剤を添加しないこと以外は吸水紙２と同様にして吸水紙を抄造した。
【００５２】
〔実施例１〕
原紙として白ボール４００ｇ／ｍ２  を用い、その裏面に熱可塑性樹脂として低密度ポリエチレンであるペトロセン２０４（商品名、東ソー株式会社製、厚さ１５μ）を介して吸水紙１をサンドイッチラミネート法で貼合した。更に、この吸水紙面の上に非透水層として乳白ポリエチレンを２０μｍの膜厚で押し出し、ラミネートして吸水紙用の積層紙を得た。なお、以降の実施例でも同様に乳白ポリエチレンは酸化チタン６０％を含有する乳白ポリエチレンマスターバッチをペトロセン２０４に２５％配合したものである。
【００５３】
次に、上記の積層紙を２０×３０ｃｍの角型に打ち抜いた。この際、抜型にはハーフカット用の断続的なミシン刃を設け、非透水層である乳白ポリエチレン面から吸水紙層内に達するミシン目状の切目を設けた。なお、ミシン刃の凸部の長さＡは１ｍｍとし、凹部の長さＢは１ｍｍとした。また、ミシン目の間隔Ｃは５ｍｍとし、紙目に平行になるように積層紙の全面に設けた。
【００５４】
以上の様にして得られた実施例１の吸水シートの吸水性能評価として、コッブ法吸水度（ＪＩＳ  Ｐ  ８１４０）の測定条件に準じて乳白ポリエチレン面側の吸水度を測定した。その結果、２２５ｇ／ｍ２  と良好な吸水度であり、吸水部分の吸水紙層の剥がれも見られなかった。
さらに実装試験として牛肉２００ｇの切り身を上記の吸水シートの乳白ポリエチレン面側にのせて真空包装し、７日間冷凍保存したのちに解凍して状態を確認した。ドリップは乳白ポリエチレン面には残っておらず、吸水紙に吸収されていたが、外観上は吸水シートにドリップの吸収跡は目立たなかった。また牛肉に乳白ポリエチレンが貼り付いて取られることもなく、牛肉の切目にあたる部分に変色は見られなかった。
【００５５】
〔実施例２〕
吸水紙２の片面に非透水層となる乳白ポリエチレンを２０μｍの膜厚で押し出しラミネートした。さらにこの乳白ポリエチレンとは反対面を低密度ポリエチレンであるペトロセン２０４（厚さ１５μｍ）を介して原紙である白ボール４００ｇ／ｍ２  の裏面にサンドイッチラミネートして吸水紙用の積層紙を得た。
【００５６】
次に、上記の積層紙を２０ｃｍ×３０ｃｍの角型に打ち抜いた。
この際、抜型にはハーフカット用の断続的なミシン刃を設け、非透水層である乳白ポリエチレン面から吸水紙層内に達するミシン目状の切目を設けた。
なお、ミシン刃の凸部の長さＡは１ｍｍとし、凹部の長さＢは１ｍｍとした。
また、ミシン目の間隔Ｃは５ｍｍとし、紙目に平行になるようにシートの全面に設けた。
以上の様にして得られた実施例２の吸水シートの吸水性能評価として、コッブ法吸水度を測定した。その結果、２４３ｇ／ｍ２  と実施例１より良好な吸水度であり、吸水部分の吸水紙層の剥がれも見られなかった。
【００５７】
さらに実装試験として、牛肉２００ｇの切り身を上記実施例２の吸水シートの乳白ポリエチレン面側にのせて真空包装し、７日間冷凍保存したのちに解凍して状態を確認した。ドリップは乳白ポリエチレン面には残っておらず、吸水紙層に吸収されていたが、外観上は吸水シートにドリップの吸収跡は目立たなかった。
また、牛肉を取り出す際に、ドリップの滲み出しや牛肉に乳白ポリエチレンが貼り付いて取られることもなく、牛肉の切目にあたる部分に変色は見られなかった。
【００５８】
〔実施例３〕
吸水紙２の片面に非透水層となる乳白ポリエチレンを２０μの膜厚で押し出しラミネートした。さらにこの乳白ポリエチレンとは反対面を低密度ポリエチレンであるペトロセン２０４（厚さ１５μｍ）を介して原紙である白ボール４００ｇ／ｍ２  の裏面にサンドイッチラミネートして吸水紙用の積層紙を得た。
上記の積層紙の乳白ポリエチレン面に断続的なミシン刃を設けたスパイクロールを用いて巻き取りのまま連続的に吸水紙層内に達するハーフカットのミシン目状の切目を設け、実施例３の吸水シートを作成した。なお、ミシン刃の凸部の長さＡは０．７ｍｍとし、凹部の長さＢは１．３ｍｍとした。また、ミシン目は紙目に平行方向と直交方向の両方に格子状になるようにし、それぞれのミシン目の間隔Ｃは５ｍｍとし、吸水シートの全面に設けた。
【００５９】
次に、実施例３の吸水シートを２０ｃｍ×３０ｃｍの角型に断裁し、吸水性能評価として、コッブ法吸水度を測定した。その結果、２５５ｇ／ｍ２  と良好な吸水度であり、吸水部分の吸水紙層の剥がれも見られなかった。
更に、実装試験として牛肉２００ｇの切り身を上記の吸水シートの乳白ポリエチレン面側にのせて真空包装し、７日間冷凍保存したのちに解凍して状態を確認した。ドリップは乳白ポリエチレン面には残っておらず、吸水紙層に吸収されていたが、外観上は前記吸水シートにドリップの吸収跡は目立たなかった。また牛肉を取り出すさいにドリップの滲み出しや牛肉に乳白ポリエチレンが貼り付いて取られることもなく、牛肉の切目にあたる部分に変色は見られなかった。
【００６０】
〔実施例４〕
吸水紙２の片面に非透水層となる乳白ポリエチレンを２０μの膜厚で押し出しラミネートした。次に乳白ポリエチレン面に断続的なミシン刃を設けたスパイクロールを用いて巻き取りのまま連続的に吸水紙層内に達するハーフカットのミシン目を設けた。なお、ミシン刃の凸部の長さＡは１．０ｍｍとし、凹部の長さＢは１．０ｍｍとした。また、ミシン目は紙目に平行となるようにし、それぞれのミシン目の間隔Ｃは５ｍｍとし、シートの全面に設けた。
さらにこの乳白ポリエチレンとは反対面を低密度ポリエチレンであるペトロセン２０４（厚さ１５μ）を介して原紙である白ボール４００ｇ／ｍ２  の裏面にサンドイッチラミネートして実施例４の吸水シートを作成した。
【００６１】
次に、実施例４の吸水シートを２０ｃｍ×３０ｃｍの角型に断裁し、吸水性能評価として、コッブ法吸水度を測定した。その結果、２４７ｇ／ｍ２  と良好な吸水度であり、吸水部分の吸水紙層の剥がれも見られなかった。
更に、実装試験として牛肉２００ｇの切り身を上記吸水シートの乳白ポリエチレン面側にのせて真空包装し、７日間冷凍保存したのちに解凍して状態を確認した。ドリップは乳白ポリエチレン面には残っておらず、吸水紙層に吸収されていたが、外観上は吸水シートにドリップの吸収跡は目立たなかった。また牛肉を取り出すさいにドリップの滲み出しや牛肉に乳白ポリエチレンが貼り付いて取られることもなく、牛肉の切目にあたる部分に変色は見られなかった。
【００６２】
〔実施例５〕
原紙として白ボール４００ｇ／ｍ２  を用い、その裏面に熱可塑性樹脂として低密度ポリエチレンであるペトロセン２０４（厚さ１５μ）を介して吸水紙２をサンドイッチラミネート法で貼合した。更に、この吸水紙面の上に非透水層として黒色ポリエチレンを２０μｍの膜厚で押し出しラミネートし、その上にさらにペトロセン２０４（厚さ１５μｍ）を押し出しラミネートして吸水紙用の積層紙を得た。なお、黒色ポリエチレンはカーボンブラック２５％を含有する黒色ポリエチレンマスターバッチをペトロセン２０４に１０％配合したものである。
【００６３】
次に、上記積層紙を２０ｃｍ×３０ｃｍの角型に打ち抜いた。この際、抜型にはハーフカット用の断続的なミシン刃を設け、非透水層である黒色ポリエチレン面から吸水紙層内に達するミシン目を設けた。なお、ミシン刃の凸部の長さＡは１ｍｍとし、凹部の長さＢは２ｍｍとした。また、ミシン目の間隔Ｃは４ｍｍとし、紙目に平行になるようにシートの全面に設けた。
以上の様にして得られた実施例５の吸水シートの吸水性能評価として、コッブ法吸水度を測定した。その結果、２２５ｇ／ｍ２  と良好な吸水度であり、吸水部分の吸水紙層の剥がれも見られなかった。
【００６４】
更に実装試験として牛肉２００ｇの切り身を上記吸水シートの黒色ポリエチレン面側にのせて真空包装し、７日間冷凍保存したのちに解凍して状態を確認した。ドリップは黒色ポリエチレン面には残っておらず、吸水紙層に吸収されていたが、外観上は吸水シートにドリップの吸収跡は全く見えなかった。また牛肉に黒色ポリエチレンが貼り付いて取られることもなく、牛肉の切目にあたる部分に変色は見られなかった。
【００６５】
〔実施例６〕
原紙として白ボール４００ｇ／ｍ２  を用い、その裏面に熱可塑性樹脂として低密度ポリエチレンであるペトロセン２０４（厚さ１５μｍ）を介して吸水紙２をサンドイッチラミネート法で貼合した。さらにこの吸水紙面の上に非透水層として乳白ポリエチレンを２０μｍの膜厚で押し出しラミネートしながら青色に着色した直鎖状低密度ポリエチレンフィルム（厚さ３０μｍ）をサンドイッチラミネートして吸水紙用の積層紙を得た。
【００６６】
次に上記の積層紙を２０ｃｍ×３０ｃｍの角型に打ち抜いた。この際、抜型にはハーフカット用の断続的なミシン刃を設け、直鎖状低密度ポリエチレンフィルム面から吸水紙層内に達するミシン目を設けた。なお、ミシン刃の凸部の長さＡは１ｍｍとし、凹部の長さＢは１ｍｍとした。また、ミシン目の間隔Ｃは５ｍｍとし、紙目に平行になるようにシートの全面に設けた。
以上の様にして得られた実施例６の吸水シートの吸水性能評価として、コッブ法吸水度を測定した。その結果、２４５ｇ／ｍ２  と良好な吸水度であり、吸水部分の吸水紙層の剥がれも見られなかった。
【００６７】
更に、実装試験として牛肉２００ｇの切り身を上記吸水シートの直鎖状低密度ポリエチレンフィルム面側にのせて真空包装し、７日間冷凍保存したのちに解凍して状態を確認した。ドリップは直鎖状低密度ポリエチレンフィルム面には残っておらず、吸水紙に吸収されていたが、外観上は吸水シートにドリップの吸収跡は目立たなかった。また牛肉に直鎖状低密度ポリエチレンフィルムが貼り付いて取られることもなく、牛肉の切目にあたる部分の変色も見られなかった。
【００６８】
〔実施例７〕
原紙として白ボール４００ｇ／ｍ２  を用い、その裏面に熱可塑性樹脂として低密度ポリエチレンであるペトロセン２０４（厚さ１５μｍ）を介して吸水紙をサンドイッチラミネート法で貼合した。さらにこの吸水紙層の上に、非透水層となる片面コロナ処理した２軸延伸ポリプロピレンフィルム（厚さ２０μｍ）の処理面に全面グラビア印刷を施したフィルムの印刷面に接着剤を塗布してドライラミネート法で貼合して吸水紙用の積層紙を得た。
【００６９】
次に、上記の積層紙を２０ｃｍ×３０ｃｍの角型に打ち抜いた。この際、抜型にはハーフカット用の断続的なミシン刃を設け、ポリプロピレンフィルム面から吸水紙層内に達するミシン目を設けた。なお、ミシン刃の凸部の長さＡは１ｍｍとし、凹部の長さＢは１ｍｍとした。また、ミシン目の間隔Ｃは５ｍｍとし、紙目に平行になるようにシートの全面に設けた。
以上の様にして得られた実施例７の吸水シートの吸水性能評価として、コッブ法吸水度を測定した。その結果、２５０ｇ／ｍ２  と良好な吸水度であり、吸水部分の吸水紙層の剥がれも見られなかった。
【００７０】
更に、実装試験として牛肉２００ｇの切り身を上記吸水シートのポリプロピレンフィルム面側にのせて真空包装し、７日間冷凍保存したのちに解凍して状態を確認した。ドリップはポリプロピレンフィルム面には残っておらず、吸水紙に吸収されていたが、外観上は吸水シートにドリップの吸収跡は目立たなかった。
また牛肉にポリプロピレンフィルムが貼り付いて取られることもなく、牛肉の切目にあたる部分の変色も見られなかった。
【００７１】
〔実施例８〕
原紙として白ボール２７０ｇ／ｍ２  を使用する以外は実施例２と同様にして吸水紙用の積層紙を作成した。さらにφ２０ｃｍの円形に打ち抜き、この際、抜型にはハーフカット用の断続的なミシン刃を設け、非透水層である乳白ポリエチレン面から吸水紙層内に達するミシン目を設けて、実施例８の吸水シートを作成した。なお、ミシン刃の凸部の長さＡは１ｍｍとし、凹部の長さＢは１ｍｍとした。また、ミシン目の間隔Ｃは５ｍｍとし、円の中心から同心円状になるように設けた。
【００７２】
以上のようにして作成した実施例８の吸水シートの吸水性能評価として、コッブ法吸水度を測定した。その結果、２３７ｇ／ｍ２  と良好な吸水度であり、吸水部分の吸水紙層の剥がれも見られなかった。
さらに、上記吸水シートを用いて乳白ポリエチレン面を内面として絞り成型を行い、丸型の紙トレーを作成した。
【００７３】
実装試験としてマグロ１００ｇの切り身をこの吸水シートの内面にのせてラッピングし、３日間冷凍保存したのちに解凍して状態を確認した。ドリップは乳白ポリエチレン面には残っておらず、吸水紙に吸収されていたが、外観上は吸水シートにドリップの吸収跡は目立たなかった。また切り身に乳白ポリエチレンが貼り付いて取られることもなく、切り身の切目にあたる部分に変色は見られなかった。
【００７４】
〔実施例９〕
原紙としてコップ原紙３００ｇ／ｍ２  を用い、原紙の表面すなわち熱可塑性樹脂とは反対面にヒートシール層としてペトロセン２０４（厚さ１５μｍ）を押し出しラミネートする以外は実施例３と同様にして実施例９の吸水シートを作成した。
次に、上記吸水シートをφ１５ｃｍの円形に打ち抜き、これを底紙として用いて乳白ポリエチレン面が内面になるようにヒートシールしてカップ型容器を作成した。なお、胴紙としてはコップ原紙３００ｇ／ｍ２  に両面ペトロセン２０４（厚さ２０μｍ）を押し出しラミネートしたものを用いた。
【００７５】
実装試験としてマグロ１００ｇの切り身をこのカップ型容器の内面にのせてラッピングし、３日間冷凍保存したのちに解凍して状態を確認した。ドリップは乳白ポリエチレン面には残っておらず、吸水紙に吸収されていたが、外観上は吸水シートにドリップの吸収跡は目立たなかった。また切り身に乳白ポリエチレンが貼り付いて取られることもなく、切り身の切目にあたる部分の変色は見られなかった。
【００７６】
〔実施例１０〕
原紙としてコップ原紙３００ｇ／ｍ２  を用い、原紙の表面すなわち熱可塑性樹脂とは反対面にヒートシール層としてペトロセン２０４（厚さ１５μｍ）を押し出しラミネートする以外は実施例２と同様にして吸水紙用の積層紙を作成した。
次に上記の積層紙を罫線を敷設した抜型で角トレー用のブランクシートの形状に打ち抜いた。この際、抜型にはハーフカット用の断続的なミシン刃を設け、乳白ポリエチレン面から吸水紙層内に達するミシン目を設けた。なお、ミシン刃の凸部の長さＡは１ｍｍとし、凹部の長さＢは１ｍｍとした。また、ミシン目の間隔Ｃは５ｍｍとし、紙目に平行になるようにして、角トレーの底面になる部分のみに設けた。
【００７７】
次に、上記実施例１０の吸水シートであるブランクシートを用いて乳白ポリエチレン面を内面としてヒートシールにより図５に示す角トレーを作成した。
実装試験としてマグロ１００ｇの切り身をこの角トレー容器の内面にのせてラッピングし、３日間冷凍保存したのちに解凍して状態を確認した。ドリップは乳白ポリエチレン面には残っておらず、吸水紙層に吸収されていたが、外観上は吸水シートにドリップの吸収跡は目立たなかった。また切り身に乳白ポリエチレンが貼り付いて取られることもなく、切り身の切目にあたる部分に変色は見られなかった。
【００７８】
〔実施例１１〕
原紙としてコップ原紙３００ｇ／ｍ２  を用い、原紙の表面すなわち熱可塑性樹脂とは反対面にヒートシール層としてペトロセン２０４（厚さ１５μｍ）を押し出しラミネートする以外は実施例２と同様にして吸水紙用の積層紙を作成した。
次に上記の積層紙を罫線を敷設した抜型で紙箱用のブランクシートの形状に打ち抜いた。この際、抜型にはハーフカット用の断続的なミシン刃を設け、乳白ポリエチレン面から吸水紙層内に達するミシン目を設けた。なお、ミシン刃の凸部の長さＡは１ｍｍとし、凹部の長さＢは１ｍｍとした。また、ミシン目の間隔Ｃは５ｍｍとし、紙目に平行になるようにして、紙箱の底面になる部分のみに設けた。
【００７９】
次に上記実施例１１の吸水シートであるブランクシートを用いて乳白ポリエチレン面を内面としてヒートシールにより図５に示す紙箱を作成した。
実装試験としてマグロ１００ｇの切り身をこの紙箱容器の内面にのせて蓋を閉じてラッピングし、３日間冷凍保存したのちに解凍して状態を確認した。ドリップは乳白ポリエチレン面には残っておらず、吸水紙に吸収されていたが、外観上は吸水シートにドリップの吸収跡は目立たなかった。また切り身に乳白ポリエチレンが貼り付いて取られることもなく、切り身の切目にあたる部分の変色も見られなかった。
以上のように本発明の吸水シートおよびこれを成型してなる紙トレー並びに紙容器では、優れた吸水、保水性能を有し、ドリップのしみ出しや吸水紙層の剥がれがなく、食品の品質低下を防止することができる。
【００８０】
〔比較例１〕
吸水紙３を用いる以外は実施例２と同様にして比較例１の吸水シートを得た。
得られた吸水シートの吸水性能評価として、コッブ法吸水度を測定した。その結果、２４０ｇ／ｍ２  と良好な吸水度であったが、吸水部分の吸水紙層が剥がれて浮きが見られた。
さらに実装試験として牛肉２００ｇの切り身を上記の吸水シートの乳白ポリエチレン面側にのせて真空包装し、７日間冷凍保存したのちに解凍して状態を確認した。ドリップは乳白ポリエチレン面には残っておらず、吸水紙に吸収されていたが、外観上は吸水シートにドリップの吸収跡は目立たなかった。また牛肉の切目にあたる部分の変色も見られなかったが、牛肉を取り出すさいに部分的に乳白ポリエチレンが貼り付いたようになり浮き上がって破れてしまった。
【００８１】
〔比較例２〕
実施例２と同様にして吸水紙用の積層紙を得た。得られた積層紙を２０ｃｍ×３０ｃｍの角型に断裁し、非透水層である乳白ポリエチレン面にレーザーでφ０．５ｍｍの丸型の孔を穿孔した。この際に孔の間隔は紙目方向に２ｍｍ間隔、巾方向に５ｍｍ間隔とし一定面積中の孔の数は実施例２と同じになるようにした。
このようにして得られた比較例２の吸水シートの吸水性能評価として、コッブ法吸水度を測定した。その結果、２４７ｇ／ｍ２  と良好な吸水度であり、吸水部分の吸水紙層の剥がれも見られなかった。
【００８２】
さらに実装試験として牛肉２００ｇの切り身を上記の吸水シートの乳白ポリエチレン面側にのせて真空包装し、７日間冷凍保存したのちに解凍して状態を確認した。ドリップは乳白ポリエチレン面には残っておらず、吸水紙に吸収されていたが、外観上は吸水シートにドリップの吸収跡は目立たなかった。また牛肉に乳白ポリエチレンが貼り付いて取られることはなかったが、牛肉を取り出すさいに穿孔部分から若干のドリップの滲み出しがあり、牛肉の切目にあたる部分には部分的に変色しているところが見られた。
【００８３】
【発明の効果】
本発明により、食料品等を包装する際に中敷や台紙、または包装体本体として用いられる吸水シートにおいて、ドリップや水分を吸収しても吸水紙が剥がれたりすることがなく、また吸水した水分が逆流して吸水シートからしみ出ることが防止され、かつ内容物の穿孔部に接した部分が乾燥状態となり品質低下することのない吸水シートを提供できるようになる。また、同様の性能を具備した紙トレーや紙容器も提供できるようになる。
また、切目の深さを吸水紙層の中途位置に設定した場合には、各層間に水分が侵入せず、吸水シートの信頼性を高めることができる。
またミシン刃を用いれば、切目を容易に形成することができる。
【図面の簡単な説明】
【図１】吸水シートの構成の実施例を示す断面図である
【図２】図１の吸水シートのハーフカット部分の拡大断面図である
【図３】吸水シートのミシン目状の切目を形成するミシン刃の実施例である。
【図４】切目の形態の模式的な例を示すもので、（ａ）は紙目に平行なミシン目、（ｂ）は紙目に直交するミシン目の例ｃ）は紙目にバイアスのミシン目、（ｄ）は縦横に交差する格子状のミシン目、（ｅ）は斜めに交差する格子状のミシン目、（ｆ）は放射状のミシン目、（ｇ）は同心円状のミシン目の例である。
【図５】吸水シートを成型してなる紙容器の例であり、（ａ）は角トレー、（ｂ）は紙箱の例である。
【図６】吸水シートを成型してなる紙トレーの一例である。
【符号の説明】
１    原紙
２    熱可塑性樹脂層
３    吸水紙層
４    非透水層
５    切目
５’  カット部
６    ミシン刃
６ａ  凸部
６ｂ  凹部
１０    吸水シート
２０    角トレー
３０    紙箱
４０    紙トレー
【図１】
2004330526.tif 000003
【図２】
2004330526.tif 000004
【図３】
2004330526.tif 000005
【図４】
2004330526.tif 000006
【図５】
2004330526.tif 000007
【図６】
2004330526.tif 000008